(57)【特許請求の範囲】
【請求項１】
キュポラの円周方向に配置される羽口のうちの少なくとも１つの羽口には、その内部に、超音速の流速でガスを噴射することのできるラバールノズルを有する吹き込みランスが配置されているキュポラであって、該キュポラの羽口部における炉体内壁面の直径をＤ0 とし、各羽口の先端をつないだ羽口面内径の直径をＤとしたときに、下記の（１）式で定義される羽口先端面積比が３２〜４２％の範囲内となるように羽口が配置されたキュポラを用い、前記吹き込みランスから超音速の流速で酸素ガスを炉内に吹き込むとともに、各羽口から空気或いは熱風を炉内に吹き込み、コークスを主燃料として冷鉄源を溶解して溶銑を溶製することを特徴とする、キュポラによる溶銑の溶製方法。
S=(D2 /D02)×100 …(1)
但し、（１）式におけるＳは羽口先端面積比（％）である。
【請求項２】
前記吹き込みランスを複数の羽口に設置し、各吹き込みランスから交互に酸素ガスを噴射することを特徴とする、請求項１に記載のキュポラによる溶銑の溶製方法。
【請求項３】
使用するコークスとして、高炉用コークスを鋳物用コークスと併用することを特徴とする、請求項１または請求項２に記載のキュポラによる溶銑の溶製方法。
【発明の詳細な説明】
【技術分野】
【０００１】
本発明は、キュポラを用い、コークスを主燃料として鉄スクラップや銑鉄などの冷鉄源を溶解して溶銑を溶製する方法に関し、詳しくは、熱効率に優れ、鋳物用コークスの一部を高炉用コークスに置き換えることのできるキュポラによる溶銑の溶製方法に関するものである。
【背景技術】
【０００２】
コークスを主燃料として鉄スクラップや銑鉄などの冷鉄源を溶解するキュポラでは、円筒状の炉内にコークスと冷鉄源とを一定の比率で装入し、この状態で羽口から空気或いは熱風を送ってコークスを燃焼させ、コークスの燃焼熱によって冷鉄源を溶解し、炉底部の出湯口から溶銑を取り出している。
【０００３】
この場合、炉底から羽口の上方或る高さ位置までの範囲にはコークスだけを詰め、これを燃焼してコークスの上部に装入した冷鉄源を溶解している。炉底に詰めるコークスを「ベッドコークス」と呼び、ベッドコークスは燃焼して消耗するので、これを補いながら溶解を継続するために、炉体の上部からコークス（「追込コークス」という）と冷鉄源とを、層状に、或いは混合して装入している。冷鉄源が溶けて生成する溶鉄は過熱（「スーパーヒート」ともいう）されてベットコークスの間隙を流下し、コークスにより加炭されて銑鉄が生成される。尚、追込コークスと冷鉄源との装入量比をコークス比と称している。
【０００４】
羽口の先端部は、例えば図５にキュポラ羽口部の概略平断面図を示すように、炉壁よりも突出しており、炉体の円周方向に配置された各羽口の先端をつなぐ円を「羽口面内径」と呼んでいる。羽口の突出量は、図５に示すように、この羽口面内径の直径をＤとし、炉体内壁面の直径をＤ0 としたとき、炉体の断面積に対する羽口面内径面積の百分率（（Ｄ2／Ｄ0 2 ）×１００；これを「羽口先端面積比」と定義する）で管理し、通常、羽口先端面積比が６０〜７０％程度となるように各羽口が配置されている。キュポラの溶解能力は、送風量、コークス比などの条件によって変化するが、基本的には羽口部の内壁面直径（Ｄ0）に依存し、内壁直径（Ｄ0 ）が大きくなるほど、単位時間当たりの溶解量は増加することが知られている（例えば、非特許文献１参照）。
【０００５】
ベットコークスを形成するためのコークスとしては、所謂「鋳物用コークス」と呼ばれる、粒度が１２０ｍｍ以上である、径の大きいコークスが使用されている。鋳物用コークスよりも小径の高炉用コークスを使用すると、小径であることから反応界面積が大きくなり、炉内の中段部において、コークスの燃焼により生成したＣＯ2 ガスとコークスとの反応、即ちカーボンソルーション反応（Ｃ＋ＣＯ2＝２ＣＯ）が起こりやすくなる。カーボンソルーション反応は吸熱反応であることから、炉内における冷鉄源の加熱が阻害され、冷鉄源の溶解能率が低下するという問題が発生する。また、高炉用コークスを使用した場合には、小径であることから充填されやすく、ベットコークスの嵩密度が高くなり、空気或いは熱風の通り抜けが悪くなって溶解能率が低下するという問題も発生する。このような理由から、通常、キュポラでは鋳物用コークスが使用されている。
【０００６】
しかし、鋳物用コークスは高炉用コークスに比較して高価格であることから、製造コストの削減を目的として、鋳物用コークスの代わりに高炉用コークスを使用して鉄スクラップなどの冷鉄源を溶解する方法が提案されている。
【０００７】
例えば、特許文献１には、炉の高さ方向に複数段に配置した２次羽口を有するキュポラ型溶融炉において、２次羽口レベル面より上方に装入されたコークスのカーボンソルーション反応を抑制するために、各々の２次羽口の前面にコークス層が存在するときには、各々の２次羽口から不活性ガスを搬送用ガスとして粉状の石灰石または鉄鉱石を吹き込み、各々の２次羽口の前面に鉄スクラップ層が存在するときには、各々の２次羽口から酸素含有ガスを吹き込む操業方法が提案されている。特許文献１によれば、高炉用コークスを使用しても、不活性ガスの吹き込みによってカーボンソルーション反応が抑制され、熱効率が向上するとしているが、２次羽口を複数段に配置する必要がある上に、各々の２次羽口から吹き込むガス種を装入物の降下に合わせて変更するという繁雑さがあり、必ずしも効率的とはいえない。
【０００８】
また、特許文献２には、上下２段の羽口を有するキュポラと前炉とから構成される溶融炉を用い、２段羽口の下段から微粉炭を吹き込むことによって追込コークスの使用量を低減するとともに、２段羽口の上段から吹き込む熱風による二次燃焼を促進させることにより、コークスのカーボンソルーション反応を抑制した溶解方法が提案されている。つまり、追込コークスの装入量を少なくすることによって、コークスとＣＯ2 ガスとが接触する機会を低減させ、カーボンソルーション反応を抑制するという方法である。しかしながら、微粉炭はベッドコークスを形成するわけではなく、従ってこの方法では、ベッドコークスが安定して形成されないという問題がある。また、前炉が必要であり、設備コストが極めて高くなるという問題もある。
【特許文献１】特開平３−１１１５０５号公報
【特許文献２】特開平７−１４６０７２号公報
【非特許文献１】改訂４版鋳物便覧，日本鋳物協会編，昭和６１年１月２０日発行、Ｐ．２２５−２２６
【発明の開示】
【発明が解決しようとする課題】
【０００９】
本発明は上記事情に鑑みてなされたもので、その目的とするところは、キュポラを用いて鉄スクラップや銑鉄などの冷鉄源を溶解して溶銑を溶製するに当たり、特段の設備変更をすることなく、鋳物用コークスの一部を高炉用コークスに置き換えて使用しても、冷鉄源の溶解能率を従来と同等或いはそれ以上とすることのできる熱効率に優れた、キュポラによる溶銑の溶製方法を提供することである。
【課題を解決するための手段】
【００１０】
本発明者等は、上記課題を解決するために鋭意研究・検討を行った。以下に、研究・検討結果を説明する。
【００１１】
キュポラの炉底部側壁には、複数の羽口が円周方向にほぼ等間隔で設置されており、この羽口から空気或いは熱風がキュポラの内部に吹き込まれる。キュポラに装入されたコークスは羽口から吹き込まれる空気或いは熱風によって燃焼することから、未燃の酸素ガスを大量に含んでいる新鮮な空気或いは新鮮な熱風が吹き込まれる範囲で、コークスの燃焼が活発化する。つまり、羽口の先端部から或る所定の範囲でコークスの燃焼が活発化し、その部位の温度が最も高くなる。
【００１２】
従来、この燃焼の活発化する範囲を拡大させる観点から、前述した図５に示す羽口面内径で囲まれる面積が炉体の断面積に対して６０〜７０％になるように、換言すれば羽口先端面積比が６０〜７０％になるように、羽口の突出量を設定していた。つまり、従来、羽口先端面積比を６０〜７０％とすることで、コークスの燃焼が活発化する範囲が最も広くなり、溶解能率が向上すると考えられてきた。
【００１３】
確かに、羽口先端面積を６０〜７０％とすることで、幾何学的に判断しても隣り合う羽口との干渉が少なくなり、コークスの燃焼が活発化する範囲は大きくなる。従って、コークスの燃焼によって発生する高温のＣＯ2 ガスも、コークスの燃焼が活発化する範囲の面積に応じて炉内の広い範囲を上昇していく。炉体の上部から装入された冷鉄源は、このガスにより加熱され、やがては溶解する。しかし、高温のＣＯ2ガスは炉内の広い範囲を上昇することから、炉壁とも接触しながら上昇し、炉壁と接触することで高温のＣＯ2 ガスの熱は炉壁からも奪われる。通常、炉壁の最外面は鉄皮で形成され、しかも、鉄皮はシャワー水などで水冷されている。
【００１４】
本発明者等は、炉壁に奪われる熱を極力少なくする観点から、コークス燃焼の活発化する範囲は狭くなる可能性はあるものの、羽口の突出量を拡大し、つまり羽口先端面積比を減少させて高温の溶解帯を炉心に近づかせ、高温のＣＯ2 ガスが主に炉内の中心部を上昇するようにして試験操業を実施した。そして、そのときの炉体冷却水による抜熱量並びに溶解能率を調査した。
【００１５】
図１に、羽口先端面積比が６０％の場合と羽口先端面積比が３８％の場合とで、羽口、炉体下部、炉体上部の３つの部位の冷却水の抜熱量について調査した結果を示す。図１に示すように、羽口の突出量を多くした場合（羽口先端面積比＝３８％）には、羽口の冷却水による抜熱量は多くなるが、炉体下部の抜熱量が大幅に低減し、従来の羽口先端面積比が６０％の場合に比べて、羽口及び側壁部への抜熱量の全体はおよそ０．３Gcal／hr、比率にして約１０％低減することが確認された。
【００１６】
図２に、試験操業により得られた羽口先端面積比と単位時間当たりの溶解量との関係を示す。図２では、羽口先端面積比が６０％のときの溶解量を基準（１．０）として、指数化して表示している。図２に示すように、羽口先端面積比を３２〜４２％とすることで、従来の羽口面積比が６０〜７０％の場合に比べて単位時間当たりの溶解量を１．０５〜１．１０倍に高めることができることが分かった。これは、高温のＣＯ2 ガスが主に炉体の中心部を上昇することで、炉壁に伝達するＣＯ2ガスの熱が減少して、ＣＯ2 ガスの有する熱が有効に冷鉄源に伝達され、冷鉄源の加熱が促進したためである。羽口先端面積比を３２％未満にすると、溶解能率が低下する理由は、コークス燃焼の活発化する範囲が狭くなりすぎ、発生するＣＯ2ガスが少なくなるためと思われる。
【００１７】
また、炉内における熱効率が向上することから、使用するコークスの３０〜４０％程度を鋳物用コークスから高炉用コークスに切り替えても、高炉用コークスによるカーボンソルーション反応による吸熱量の増加分を十分に補うことができることが分かった。つまり、使用するコークスの３０〜４０％程度を鋳物用コークスから高炉用コークスに切り替えても、高炉用コークスによるカーボンソルーション反応による吸熱量の増加分を補うのみならず、それ以上の熱効率の向上が得られ、溶解能率を向上させることができるとの知見が得られた。
【００１８】
また更に、音速以上の流速でガスを噴射することのできる吹き込みランスを羽口の内部に配置し、この吹き込みランスから音速以上の流速で酸素ガスを炉内に吹き込むことにより、炉体の中心部を上昇するＣＯ2 ガスの温度がより一層高くなり、使用するコークスの６０％程度を鋳物用コークスから高炉用コークスに切り替えても、高炉用コークスによるカーボンソルーション反応による吸熱量の増加分を十分に補うことができるとの知見が得られた。
【００１９】
本発明は、上記知見に基づいてなされたものであり、第１の発明に係るキュポラによる溶銑の溶製方法は、キュポラの円周方向に配置される羽口のうちの少なくとも１つの羽口には、その内部に、超音速の流速でガスを噴射することのできるラバールノズルを有する吹き込みランスが配置されているキュポラであって、該キュポラの羽口部における炉体内壁面の直径をＤ0 とし、各羽口の先端をつないだ羽口面内径の直径をＤとしたときに、下記の（１）式で定義される羽口先端面積比が３２〜４２％の範囲内となるように羽口が配置されたキュポラを用い、前記吹き込みランスから超音速の流速で酸素ガスを炉内に吹き込むとともに、各羽口から空気或いは熱風を炉内に吹き込み、コークスを主燃料として冷鉄源を溶解して溶銑を溶製することを特徴とするものである。但し、（１）式におけるＳは羽口先端面積比（％）である。
【００２０】
【数１】
0004745731.tif 000002
【００２２】
第２の発明に係るキュポラによる溶銑の溶製方法は、第１の発明において、前記吹き込みランスを複数の羽口に設置し、各吹き込みランスから交互に酸素ガスを噴射することを特徴とするものである。
【００２３】
第３の発明に係るキュポラによる溶銑の溶製方法は、第１または第２の発明において、使用するコークスとして、高炉用コークスを鋳物用コークスと併用することを特徴とするものである。
【発明の効果】
【００２４】
本発明によれば、キュポラを用いて冷鉄源を溶解して溶銑を溶製するに当たり、羽口先端面積比が３２〜４２％の範囲内となるように羽口を配置するので、コークスの燃焼によって生成する高温のＣＯ2 ガスが主に炉内の中心部を上昇し、ＣＯ2 ガスの有する熱のうちの炉体側壁へ奪われる熱量が低減し、その分、炉内に装入された冷鉄源への着熱量が上昇し、冷鉄源を効率的に溶解することが可能となる。また、炉内の熱効率が上昇するので、高炉用コークスを使用した場合のカーボンソルーション反応による吸熱量の増加分を十分に補うことができ、使用するコークスの３０〜４０％を安価な高炉用コークスとしても、高い溶解能率を維持することができる。特に、音速以上の流速で噴射することのできる吹き込みランスから音速以上の流速で酸素ガスを吹き込んだ場合には、炉内の熱効率が更に上昇し、使用するコークスの６０％程度を安価な高炉用コークスとすることができる。その結果、キュポラによる溶銑の製造コストを大幅に削減することが達成され、工業上有益な効果がもたらされる。
【発明を実施するための最良の形態】
【００２５】
以下、添付図面を参照して本発明を具体的に説明する。図３は、本発明を実施する際に用いたキュポラの概略側断面図、図４は、図３に示す羽口部の概略拡大側断面図、図５は、図３に示すキュポラの羽口部における概略平断面図である。
【００２６】
図３に示すように、キュポラ１は、円筒状の鋼板で外殻を構成される炉本体２を備え、炉本体２の底部（炉底部）には、鋼板の内側に耐火煉瓦が施工された耐火煉瓦層３が形成され、また、炉本体２の上部には、開閉自在の上蓋５を有する原料装入口４が形成されている。原料装入口４の下部には、排ガスを排出するための排気孔６が設置されている。排気孔６は、排気ダクト１３と連結しており、炉本体２の内部で生成する排ガスは、排気ダクト１３に接続する集塵機（図示せず）によって、排気孔６及び排気ダクト１３を介して吸引されるようになっている。また、炉本体２の底部には、耐火煉瓦層３を貫通して、水冷構造の羽口９が炉本体２の円周方向に複数基配置されている。羽口９は羽口導管８と接続し、羽口導管８は炉本体２の円周に配置される風箱７と接続している。風箱７は、熱風炉（図示せず）或いは送風機（図示せず）と連結しており、熱風炉或いは送風機から供給される熱風或いは空気が、風箱７、羽口導管８、羽口９を介して炉本体２の内部に吹き込まれるようになっている。炉本体２の底面の耐火煉瓦層３は傾斜しており、傾斜した下流側は、出湯樋１１となっている。出湯樋１１に至る途中に溶銑とスラグとを分離するためのスキンマ１０が設置されている。炉本体２を構成する鋼板の外表面は、冷却水（シャワー水）によって冷却されている。尚、図３に示すキュポラ１では、炉本体２の側壁部は、底部を除いて鋼板のみで構成されているが、鋼板の内面側に、底部と同様に耐火煉瓦を施工しても構わない。
【００２７】
羽口９の内部には、図４に示すように、酸素ガスを超音速で噴射するための吹き込みランス１２が設置されている。吹き込みランス１２の先端部には、酸素ガスなどの気体を超音速で噴射することのできるラバールノズル１２Ａが設置されている。尚、ラバールノズル１２Ａとは、その断面が縮小する部分と拡大する部分の２つの円錐体で構成された形状のノズルであり、縮小部分は絞り部、拡大部分はスカート部、絞り部からスカート部に遷移する部位であって最も狭くなった部位はスロートと呼ばれていて、吹き込みランス１２に供給された酸素ガスは、絞り部、スロート、スカート部を順に通り、絞り部で圧縮され、スカート部で膨張し、吹き込みランス１２の先端から超音速の酸素ジェットとして炉本体２の内部に噴射される。但し、超音速を得るためには、スロート径、スカート部の出口径、供給する酸素ガスの圧力をそれぞれ所定の値にする必要がある。
【００２８】
羽口９は、図５に示すように、炉本体２の円周方向にほぼ等間隔で複数基（図５では６基）設置されていて、吹き込みランス１２は全ての羽口９には設置されておらず、炉本体２の円周方向に略等間隔となるように、羽口９のうちの幾つかに（図５では３基）設置されている。羽口９の設置数は、通常、炉本体２の容量に応じて決められている。尚、図５では、吹き込みランス１２が全ての羽口９に設置されていないが、全ての羽口９に設置しても全く問題ない。また、吹き込みランス１２を炉本体２の円周方向で１箇所のみに設置しても構わないが、炉本体２の内部の溶解状況を均一化するために、少なくとも２箇所、望ましくは３箇所以上に設置することが好ましい。
【００２９】
また、羽口９は、図４及び図５に示すように、耐火煉瓦層３の内壁面３ａよりも炉本体２の内側に突出して配置されている。本発明で使用するキュポラ１においては、各羽口９は、耐火煉瓦層３の内壁面３ａの直径（Ｄ0 ）と、各羽口９の先端をつないだ羽口面内径の直径（Ｄ）とから、前述した（１）式によって算出される羽口先端面積比が３２〜４２％の範囲内となるように配置されている。
【００３０】
このように構成されるキュポラ１を使用して、以下のようにして本発明を実施する。
【００３１】
先ず、炉底から羽口９の上方所定位置までの範囲の炉本体２の内部に、原料装入口４からコークスを装入してベットコークスを形成し、このベットコークスの上に、コークスと、鉄スクラップ、銑鉄（冷銑）、発生屑などの冷鉄源とを所定の比率で装入する。ベットコークスの上に装入するコークスと冷鉄源とは、予め混合して装入しても、また、層状に装入しても、炉本体２に装入されるコークスと冷鉄源との比率が所定の範囲内である限り、どちらでも構わない。また、必要に応じて、生成するスラグの塩基度を調整するための石灰石、生石灰などの造滓剤や、溶製される溶銑の成分、特にＳｉ分を調整するためのＦｅ−Ｓｉ合金などの合金鉄を原料装入口４から装入する。
【００３２】
使用するコークスとしては、当然ながら、粒径が１２０ｍｍ以上の鋳物用コークスを使用することができるが、鋳物用コークスは高価であることから、鋳物用コークスに比べて安価である高炉用コークスを併用することが好ましい。但し、高炉用コークスにも種々のサイズがあり、そのなかでは比較的粒径の大きな、粒径が５０〜７０ｍｍ程度の高炉用コークスを使用することが好ましい。上記構成のキュポラ１を使用する限り、使用するコークスの４０〜６０％を高炉用コークスに切り替えることが可能であることを経験上確認しており、従って、少なくとも２０％以上、望ましくは４０％以上を高炉用コークスとすることが好ましい。
【００３３】
次いで、炉底部のコークスを着火させ、羽口９から空気或いは熱風を送ってコークスを燃焼させる。コークスの燃焼によって生成したＣＯ2 ガスは炉本体２の内部を上昇し、排気孔６及び排気ダクト１３を経由して炉外に排出される。生成したＣＯ2ガスの有する熱によって冷鉄源は加熱され、やがては溶解し、生成した溶鉄はベットコークスの間隙を流下し、炉底部に到達する。溶鉄はベットコークスの間隙を流下する間に過熱（スーパーヒート）され、コークス中の炭素が溶鉄に移行して溶銑が溶製される。溶製された溶銑は、スキンマ１０によってスラグと分離された後、出湯樋１１を通って溶銑収容容器または保持炉などに注入される。溶製される溶銑の成分は、例えば、Ｃ：３〜４質量％、Ｓｉ：１〜３質量％、Ｍｎ：０．２〜０．５質量％程度である。尚、保持炉とは、溶製された溶銑を鋳造される前に一旦収容する容器であり、内壁が耐火物で構成され、低周波誘導などによって収容された溶銑を加熱することが可能な炉である。
【００３４】
溶銑が溶製され始めると、ベットコークスは消耗し、また、炉本体２の内部の冷鉄源が減少するので、これを補うために、所定のコークス比となる条件のもとで、原料装入口４からコークス及び冷鉄源、更に必要に応じて石灰石などの造滓剤並びにＦｅ−Ｓｉ合金などを装入し、炉本体２の内部の装入物の高さ位置をほぼ一定の位置に保持しながら操業を継続する。
【００３５】
コークスを主燃料として、このようにして冷鉄源を溶解することで、羽口９が炉本体２の内部に突出しているので、コークスの燃焼によって生成する高温のＣＯ2 ガスが主に炉本体２の中心部を上昇し、ＣＯ2 ガスの有する熱のうちで炉本体２の側壁へ奪われる熱量が低減し、その分、炉本体２に装入された冷鉄源への着熱量が上昇し、冷鉄源を効率的に溶解することが可能となる。また、炉内の熱効率が上昇するので、高炉用コークスを使用した場合のカーボンソルーション反応による吸熱量の増加分を十分に補うことができ、使用するコークスの３０〜４０％を安価な高炉用コークスとしても、高い溶解能率を維持することができる。
【００３６】
この操業において、吹き込みランス１２を介して酸素ガスを超音速で炉本体２に吹き込むことが好ましい。酸素ガスを超音速で吹き込むことにより、炉本体２の中心部に存在するコークスの位置まで酸素ガスが到達し、中心部に存在するコークスの燃焼が促進され、炉本体２の中心部の温度がより一層高くなり、つまり、炉本体２の中心部を上昇するＣＯ2 ガスの温度がより一層高くなり、冷鉄源の溶解が促進されるからである。これにより、高炉用コークスの使用を更に増加させることが可能となり、使用するコークスの６０％程度を高炉用コークスとしても、高い溶解能率を維持することが可能となる。
【００３７】
但し、吹き込みランス１２から酸素ガスを吹き込むことで、キュポラ１における冷鉄源の溶解能率が向上し、下工程の鋳造設備などの生産能力以上の溶解能力が得られる場合も発生する。この場合には、保持時間（リードタイム）の延長による溶銑の温度低下の増大、並びにそのための対策などから、却って製造コストが増加することになる。従って、キュポラ１の溶銑溶製能力を下工程の生産能力に合致させることが好ましい。
【００３８】
吹き込みランス１２から酸素ガスを吹き込みながらキュポラ１の溶解能力を可変させる方法の１つとして、吹き込みランス１２からの酸素ガス供給量を増減させる方法がある。即ち、酸素ガス供給量を減少させれば、冷鉄源の溶解能力はそれに応じて減少する。但し、吹き込みランス１２から吹き込む酸素量を、ラバールノズルのスロート径及びスカート部の出口径によって定まる値から限度以上に減少させると、超音速の酸素ジェットが得られなくなる。超音速の酸素ジェットが得られなくなれば、中心部コークスの燃焼を促進させることができなくなり、高炉用コークスの安定使用も阻害される。
【００３９】
そこで、このような場合には、１つの吹き込みランス１２からの吹き込み量は変化させずに、つまり、超音速で吹き込む酸素ジェットを確保した上で、複数の吹き込みランス１２のうちの幾つかから交互に吹き込むことが好ましい。例えば、３基の吹き込みランス１２のうちの１基のみから吹き込み、吹き込んでいる吹き込みランス１２を順次切り替える、或いは、３基のうちの２基から吹き込み、吹き込んでいる吹き込みランス１２を順次切り替えることで、円周方向でのコークス燃焼ゾーンの不均一を防止しつつ、中心部コークスの燃焼を促進させながら、溶解能力を調整することができる。受注量が変化した場合も、このようにすることで、対応することが可能となる。尚、複数の吹き込みランス１２のうちから幾つかを選択し、選択した吹き込みランス１２のみから酸素ジェットを吹き込んでもよいが、この場合には、炉内の溶解状況が不均一になり、装入物の円滑な降下を妨げ、棚つりなどが発生する恐れもあり、好ましくない。
【００４０】
キュポラ１を用いてこのようにして溶銑を溶製することで、溶銑の製造コストを大幅に削減することが達成される。
【実施例１】
【００４１】
図３〜５に示す、公称能力が２０トン／hrのキュポラを用いて本発明を実施した。用いたキュポラの耐火煉瓦層内壁面の直径（Ｄ0）は２１００ｍｍであり、各羽口の先端をつないだ羽口面内径の直径（Ｄ）を１３００ｍｍとした。つまり、前述した（１）式で算出される羽口先端面積比を３８％とした。このように配置した羽口から約６００℃に加熱した熱風を１８０〜２４０Ｎｍ3／分の流量で吹き込んだ。
【００４２】
また、吹き込みランスからは、音速の１．８倍の流速で酸素ガスを吹き込んだ。３基の吹き込みランスから同時に酸素ガスを吹き込む場合と、３基の吹き込みランスのうちの２基から吹き込む場合と、３基の吹き込みランスのうちの１基から吹き込む場合と、何れの吹き込みランスからも吹き込まない場合を実施した。３基の吹き込みランスのうちの１基から吹き込む場合には、それぞれの吹き込みランスから１分間吹き込み、吹き込みランスを円周方向に順序切り替えた。３基の吹き込みランスのうちの２基から吹き込む場合にも、これと同様に行ったが、常時２基の吹き込みランスから吹き込んでおり、１つの吹き込みランスでは２分間連続して吹き込んだ。使用するコークスとしては、粒径が５０〜７０ｍｍの高炉用コークスと、粒径が１２０ｍｍ以上の鋳物用コークスとを併用し、吹き込みランスから酸素ガスを吹き込む場合には、使用するコークスの６０％を高炉用コークスとし、吹き込みランスから酸素ガスを吹き込まない場合には、使用するコークスの４０％を高炉用コークスとした。
【００４３】
このキュポラを用いて冷鉄源を溶解して溶銑を溶製した結果、吹き込みランスから酸素ガスを吹き込まない場合には、公称能力と同等の２０トン／hrの溶解能力であったが、３基の吹き込みランス全てから酸素ガスを吹き込んだ場合には、２８トン／hrの溶解能力を得ることができた。また、吹き込みランスから酸素ガスを吹き込んだ場合もまた吹き込まない場合も、高炉用コークスを使用することによる弊害は何ら発生しなかった。
【図面の簡単な説明】
【００４４】
【図１】羽口先端面積比が６０％の場合と３８％の場合とで、冷却水の抜熱量について調査した結果を示す図である。
【図２】試験操業により得られた羽口先端面積比と単位時間当たりの溶解量との関係を示す図である。
【図３】本発明を実施する際に用いたキュポラの概略側断面図である。
【図４】図３に示す羽口部の概略拡大側断面図である。
【図５】図３に示すキュポラの羽口部における概略平断面図である。
【符号の説明】
【００４５】
１  キュポラ
２  炉本体
３  耐火煉瓦層
４  原料装入口
５  上蓋
６  排気孔
７  風箱
８  羽口導管
９  羽口
１０  スキンマ
１１  出湯樋
１２  吹き込みランス
１３  排気ダクト
【図１】
0004745731.tif 000003
【図２】
0004745731.tif 000004
【図３】
0004745731.tif 000005
【図４】
0004745731.tif 000006
【図５】
0004745731.tif 000007